内部に一対の電極を有する発光管と、内部に金属箔が埋設された封止部と、該封止部内に挿入されて当該封止部に溶着され、前記電極が挿通されて当該電極を支持する保持用筒体とからなり、前記発光管内に金属発光物質が封入され、80-160Wの間の任意の電力範囲で定常点灯モードと待機点灯モードを切り換えて点灯するロングアーク型放電ランプにおいて、前記電極において、前記保持用筒体の先端から発光管内への突出長をAmmとし、前記保持用筒体の全長をBmmとしたとき、23.5≦AB≦28.5B/A≦1.11の関係を満たすようにしたことを特徴とするロングアーク型放電ランプ。前記金属発光物質にタリウムTlが含まれることを特徴とする請求項1に記載のロングアーク型放電ランプ。この発明が解決しようとする課題は、金属発光物質が封入された発光管と、金属箔が埋設された封止部と、該封止部内に配設された保持用筒体とからなり、定常点灯モードと待機点灯モードを切り換えて点灯するロングアーク型放電ランプにおいて、前記封止部に埋設された金属箔が、発光管内に封入された金属発光物質によって溶断されることがなく、しかも、金属箔が酸化して溶断することがないロングアーク型放電ランプを提供するものである。上記課題を解決するために、この発明に係るロングアーク型放電ランプは、一対の電極を有する発光管と、金属箔が埋設された封止部と、該封止部内に挿入されて前記電極を支持する保持用筒体とからなり、前記発光管内に金属発光物質が封入され、80-160Wの間の任意の電力範囲で定常点灯モードと待機点灯モードを切り換えて点灯するロングアーク型放電ランプにおいて、電極における前記保持用筒体の先端から発光管内への突出長をAmmと、前記保持用筒体の全長をBmmとの関係を、23.5≦AB≦28.5、かつ、B/A≦1.11を満たすようにしたことを特徴とする。この発明のロングアーク型放電ランプによれば、フルスタンバイ点灯により、封止部に温度変化があってもその範囲を適正に保つことにより、金属箔の金属発光物質による腐食や、高温過熱による酸化を抑制して、金属箔が溶断することがない。本発明のロングアーク型放電ランプ1における電極4の突出長Aと、保持用筒体7の全長Bとの最適関係を求めるために、以下の仕様のショートアーク型放電ランプ1を作製した。発光長:1100mm発光管内径:22mm封入物質:水銀70mg、ヨウ化水銀20mg、鉄5mg、ヨウ化タリウム1mg、ヨウ化マグネシウム2mg封入ガス:Ar3kPa点灯条件1:スタンバイ点灯80W-フル点灯120W点灯条件2:スタンバイ点灯80W-フル点灯160W上記のショートアーク型放電ランプにおいて、電極の突出長Aを、9.5mm~15.5mmまでと、保持用筒体の全長Bを6mm~15mmまで準備して、それぞれの組み合わせにおいて、点灯条件1の80W-120Wのフルスタンバイ点灯と、点灯条件2の80W-160Wのフルスタンバイ点灯とのそれぞれで、300時間点灯後に、封止部への金属発光物質の浸入およびそれに伴う金属箔の腐食による反応溶断と、温度上昇による金属箔の酸化溶断の有無を検証した。その結果が、図2<表1>に示されている。なお、上記点灯条件のうち、条件2は条件1より厳しい条件であって、条件2で反応溶断と酸化溶断をクリアしたランプは、当然に条件1の点灯条件ではクリアされる。即ち、より厳しい点灯条件2で数値範囲を特定することにより、それより緩い点灯条件範囲では問題がないことになる。先ず、電極突出長Aが一定で、保持用筒体の全長Bが変化するランプについて検証する。ランプ1~5は、突出長Aが一定の15.5mmであり、保持用筒体の全長Bを6~13mmの範囲で数値を変化させたものであって、従って、全長ABはランプ1→ランプ5になるほど長くなる21.5mm→28.5mm。これによれば、ランプ1では、全長が21.5mmと短くなるので、封止部金属箔部での温度が高くなり、金属発光物質の浸入は見られない。しかしながら、封止部の温度が高温になるので、点灯条件1、2とも金属箔の酸化による溶断が発生する。一方、ランプ5では、全長が28.5mmと長くなるので、封止部の温度が低くなり、金属発光物質の若干の侵入が見られる。フル点灯時とスタンバイ点灯時での温度差がより小さくなる点灯条件180W-120Wでは、微量の侵入が見られ、温度差のより大きくなる点灯条件280W-160Wでは、それより少し多めの少量の侵入が見られた。しかしながら、このいずれにおいても、金属箔が腐食される程度ではなく、反応溶断を起こすには至っていないことが確認され、実用上問題はない。次いで、理解を容易にするために、保持用筒体の全長Bが一定のグループランプ5、6、9と、全長ABが一定のグループランプ5、7およびランプ4、6、8のそれぞれを図2<表1>から摘出して表記した図3<表2>を併せて参照する。このうち、保持用筒体全長Bを一定にして、電極突出長Aの数値を変化させたランプ5、6、9においては、ランプ5→ランプ9に向かって全長ABが短くなる28.5mm→22.5mm。この全長ABが短くなるにつれて封止部温度は高くなるので、金属発光物質の封止部への侵入はなくなる方向に向かうが、全長が22.5mmと短くなるランプ9では、封止部温度が高くなりすぎて、点灯条件12とも金属箔の酸化溶断が発生している。以上のことから、電極突出長Aと保持用筒体全長Bとの合計値全長ABは、少なくとも、23.5mm~28.5mmの範囲においては封止部の高温化による金属箔の酸化溶断も、金属発光物質の侵入による反応溶断も、ともに発生することがないことが分かる。次いで、保持用筒体全長Bと電極突出長Aの比率B/Aの観点から検証する。ここでは、電極突出長Aと保持用筒体全長Bの合計全長ABが一定のランプにおいてAとBの長さを変えて、即ち、B/Aを変えて実験した。図3において、ランプ5、7ではAB=28.5mmであり、ランプ5:B/A=0.84ランプ7:B/A=1.11であって、そのいずれにも、封止部への金属発光物質の若干の侵入は見られるものの、金属箔が腐食されて反応溶断する程度ではなく、また高温による金属箔の酸化溶断も起きなかった。また、ランプ4、6、8ではAB=26.5mmであり、ランプ4:B/A=0.71ランプ6:B/A=0.96ランプ8:B/A=1.30であって、そのいずれにも封止部への金属発光物質の侵入は見られず、金属箔の反応溶断はなかった。しかしながら、ランプ8においては、その全長AB=26.5mmと、前記した許容範囲23.5~28.5mm内にあるにも拘らず、高温による金属箔の酸化溶断が見られた。これは、B/Aの値が1.30であり、電極突出長Aに対して保持用筒体全長Bが長くなったことに起因する。即ち、この保持用筒体は全体が封止部内に埋設される構造であるので、この長さBが長くなれば、結果的に電極の発光空間への突出長さAが短くなることを意味する。そのため、電極先端が発光管の封止部側に接近することになり、最も高温となる電極先端からの輻射熱の影響を受けて発光管の封止部近傍が高温となり、これに伴い封止部の温度も上昇し、点灯条件2では、金属箔が酸化溶断を起こしているものである。以上のことから、ランプ5、7のグループと、ランプ4、6、8のグループにおいては、それぞれ前記ABの値が同じであっても、B/Aによって結果が異なり、このうちB/A=1.30となるランプ8は許容外であり、上限値はランプ7で実証されたように1.11となる。ところで、このB/Aの値は、金属箔の酸化溶断が起こらないという意味においては、前記したように1.11以下とすればよく、その意味では下限値はない。しかしながら、一方で、この値B/Aがあまりに小さいというとは、発光管内への電極の突出長Aが大きくなりすぎ、発光管全長に対する有効発光長電極間距離の観点から好ましいとはいえず、また、保持用筒体の全長Bが短くなりすぎることも意味するので、電極の支持という本来の目的が達成できなくなってしまう恐れがある。このように、電極突出長Aの最大値や保持用筒体全長Bの最小値は、発光管径、発光長、封入物、封入圧、電極支持など、それぞれのランプによって決定される要素でもあって、本発明の目的のひとつである金属箔の酸化溶断防止の観点から決定される条件B/A≦1.11の範囲を満たす領域で、前記種々の要件により決定すればよい。なお、本発明において、保持用筒体の全長Bを要件として採用しているが、その理由は、該保持用筒体全長Bは、これより後方にある金属箔の温度に影響を与えるからである。保持用筒体は電極芯線電極軸の熱を放熱して冷ます役割もあり、金属箔の温度は保持用筒体の長さ体積に依存するので、本発明においては、この保持用筒体全長Bという要素を採用している。以上のことから、本発明においては、電極突出長Ammと保持用筒体全長Bmmの関係が、23.5≦AB≦28.5、かつ、B/A≦1.11を満たすようにしたものである。こうすることにより、封止部内の金属箔は、金属発光物質の浸入による腐食で反応溶断することもなく、また、封止部温度の過熱による酸化溶断も起こることがない。なお、点灯条件を、80-120Wと80-160Wの2条件で実験したが、上記AとBの条件は、これらのうちでより厳しい条件である点灯条件2の80-160Wで決定されたものであり、これより緩い点灯条件、即ち、80-160Wの間の任意の電力範囲での点灯条件、例えば、80-100Wのフルスタンバイ点灯であるとか、100-160Wのフルスタンバイ点灯であるとかでも所期の効果を達成することは明らかである。